(57)【要約】【課題】複数枚のマスクの開口の重なりによって形成される貫通孔のレーザー光の出口側の形状を規定することにより、ノズル孔から吐出されるインク滴の安定吐出速度限界を向上させ、着弾精度を向上させることのできるノズルプレートの製造方法を提供すること。【解決手段】ノズルプレート材料１０に対してそれぞれ開口を有する複数のマスク８を重合配置させ、前記マスク８の互いの開口の重なりによって形成される透過部の面積を変化させながら、前記透過部を透過させたレーザー光Ｌをノズルプレート材料１０に照射することにより、ノズル孔となる貫通孔及びそれに連続するテーパー部を形成するようにしたノズルプレートの製造方法であって、前記貫通孔のレーザー光Ｌの出口側の形状を、円形で、且つ、該円の短径／長径を０．８以上１．０以下とする。【選択図】    図１
2005153260.tif 000002
【特許請求の範囲】
【請求項１】
ノズルプレート材料に対してそれぞれ開口を有する複数のマスクを重合配置させ、前記マスクの互いの開口の重なりによって形成される透過部の面積を変化させながら、前記透過部を透過させたレーザー光をノズルプレート材料に照射することにより、ノズル孔となる貫通孔及びそれに連続するテーパー部を形成するようにしたノズルプレートの製造方法であって、前記貫通孔のレーザー光の出口側の形状を、円形で、且つ、該円の短径／長径を０．８以上１．０以下とすることを特徴とするノズルプレートの製造方法。
【請求項２】
前記ノズルプレート材料は、被加工部が７５μｍ以上１５０μｍ以下の厚みを有し、前記透過部を透過させたレーザー光をノズルプレート材料に照射することにより前記貫通孔を形成した後、前記マスクを前記透過部の面積が大きくなる方向に変化させながら更にレーザー光をノズルプレート材料に照射することにより、前記貫通孔に連続するテーパー部を形成することを特徴とする請求項１記載のノズルプレートの製造方法。
【請求項３】
前記ノズルプレート材料に保護部材を設け、前記レーザー光は、該保護部材の形成面と反対面に対して照射すると共に該保護部材を貫通しないことを特徴とする請求項１又は２記載のノズルプレートの製造方法。
【請求項４】
前記保護部材の厚みが５０μｍ以上２００μｍ以下であることを特徴とする請求項３記載のノズルプレートの製造方法。
【請求項５】
請求項１〜４のいずれかに記載の製造方法により製造されたことを特徴とするノズルプレート。
【請求項６】
請求項１〜４のいずれかに記載の製造方法により製造されたノズルプレートを有することを特徴とするインクジェット記録ヘッド。
【発明の詳細な説明】
【技術分野】
【０００１】
本発明はノズルプレートの製造方法、ノズルプレート及びインクジェット記録ヘッドに関し、詳しくは、ノズル孔となる貫通孔をレーザーアブレーションにより形成するインクジェット記録ヘッドに用いられるノズルプレートの製造方法、ノズルプレート及びそれを有するインクジェット記録ヘッドに関する。
【背景技術】
【０００２】
最近、インクジェット記録ヘッドのノズルプレートに高分子材料が使用されるようになってきた。このノズルプレートにノズル孔を形成する方法として、高分子材料の穿孔に適するエキシマレーザーによるアブレーション加工の検討が多くなされている。
【０００３】
エキシマレーザーによるアブレーション加工は、常温、常圧、短時間で、サブミクロン〜ミクロンオーダーの精度で、熱歪みやバリのない孔や溝を形成でき、また、マスクを透過したエキシマレーザー光を、レンズで被加工物に結像させることにより加工を行う所謂マスク加工ができる特徴がある。エキシマレーザーは短パルス（〜２０ｎｓ）、高輝度（〜数十ＭＷ）の紫外光を出力できる。発振波長は、レーザーガスの種類により異なるが、アブレーションに良く使用されるのは、ＸｅＣｌ（波長３０８ｎｍ）、ＫｒＦ（波長２４８ｎｍ）である。
【０００４】
従来、それぞれ小判穴形状の開口を形成した２枚のマスクを重ね合わせ、それらマスクの互いの開口の重なりによって形成される透過部の面積を変化させながら、その透過部を透過させたレーザー光をノズルプレート材料に照射することにより、ノズル孔となる貫通孔とそれに連続するテーパー部とを加工するようにしたノズルプレートの製造方法が特許文献１に開示されている。
【０００５】
インク滴を吐出曲がり等の不具合なく安定的に吐出させることができるようにするためには、ノズルプレートのノズル孔の出口側形状が重要であり、このノズル孔の出口側形状は、吐出されるインク滴の安定吐出速度限界を左右する。上記のように複数枚のマスクを用い、レーザー光を照射することによりノズル孔を加工形成するものにおいては、ノズル孔の出口側形状は貫通孔を形成する際に決定されるため、その貫通孔の出口側形状が厳密に規定される必要がある。しかし、特許文献１には開口を小判穴形状から円形に変化させて加工を行うことが開示されているだけで、その円形とされた貫通孔の出口側形状についての具体的な規定は何ら開示がない。
【特許文献１】特許第２９８５６８２号公報
【発明の開示】
【発明が解決しようとする課題】
【０００６】
そこで、本発明は、複数枚のマスクの開口の重なりによって形成される貫通孔のレーザー光の出口側の形状を規定することにより、ノズル孔から吐出されるインク滴の安定吐出速度限界を向上させ、着弾精度を向上させることのできるノズルプレートの製造方法を提供することを課題とする。
【０００７】
また、本発明は、複数枚のマスクの開口の重なりによって形成される貫通孔のレーザー光の出口側の形状を規定することにより、ノズル孔から吐出されるインク滴の安定吐出速度限界が向上し、着弾精度が向上したノズルプレートを提供することを課題とする。
【０００８】
更に、本発明は、複数枚のマスクの開口の重なりによって形成される貫通孔のレーザー光の出口側の形状を規定することにより、ノズル孔から吐出されるインク滴の安定吐出速度限界が向上し、着弾精度が向上したノズルプレートを備えたインクジェット記録ヘッドを提供することを課題とする。
【０００９】
本発明の他の課題は以下の記載により明らかとなる。
【課題を解決するための手段】
【００１０】
上記の各課題は以下の各発明によって解決される。
【００１１】
請求項１記載の発明は、ノズルプレート材料に対してそれぞれ開口を有する複数のマスクを重合配置させ、前記マスクの互いの開口の重なりによって形成される透過部の面積を変化させながら、前記透過部を透過させたレーザー光をノズルプレート材料に照射することにより、ノズル孔となる貫通孔及びそれに連続するテーパー部を形成するようにしたノズルプレートの製造方法であって、前記貫通孔のレーザー光の出口側の形状を、円形で、且つ、該円の短径／長径を０．８以上１．０以下とすることを特徴とするノズルプレートの製造方法である。
【００１２】
請求項２記載の発明は、前記ノズルプレート材料は、被加工部が７５μｍ以上１５０μｍ以下の厚みを有し、前記透過部を透過させたレーザー光をノズルプレート材料に照射することにより前記貫通孔を形成した後、前記マスクを前記透過部の面積が大きくなる方向に変化させながら更にレーザー光をノズルプレート材料に照射することにより、前記貫通孔に連続するテーパー部を形成することを特徴とする請求項１記載のノズルプレートの製造方法である。
【００１３】
請求項３記載の発明は、前記ノズルプレート材料に保護部材を設け、前記レーザー光は、該保護部材の形成面と反対面に対して照射すると共に該保護部材を貫通しないことを特徴とする請求項１又は２記載のノズルプレートの製造方法である。
【００１４】
請求項４記載の発明は、前記保護部材の厚みが５０μｍ以上２００μｍ以下であることを特徴とする請求項３記載のノズルプレートの製造方法である。
【００１５】
請求項５記載の発明は、請求項１〜４のいずれかに記載の製造方法により製造されたことを特徴とするノズルプレートである。
【００１６】
請求項６記載の発明は、請求項１〜４のいずれかに記載の製造方法により製造されたノズルプレートを有することを特徴とするインクジェット記録ヘッドである。
【発明の効果】
【００１７】
本発明によれば、ノズル孔から吐出されるインク滴の安定吐出速度限界を向上させ、着弾精度を向上させることのできるノズルプレートの製造方法を提供することができる。
【００１８】
また、本発明によれば、ノズル孔から吐出されるインク滴の安定吐出速度限界が向上し、着弾精度が向上したノズルプレートを提供することができる。
【００１９】
更に、本発明によれば、ノズル孔から吐出されるインク滴の安定吐出速度限界が向上し、着弾精度が向上したノズルプレートを備えたインクジェット記録ヘッドを提供することができる。
【発明を実施するための最良の形態】
【００２０】
以下、本発明の実施の形態について図面を用いて説明する。
【００２１】
図１は、レーザー穿孔装置の一例を示す概略図であり、同図において、１はレーザー発振器、２は第１ミラー、３は第２ミラー、４は第３ミラー、５はＣＣＤカメラ、６はＣＣＤカメラ５への結像レンズ、７はフィールドレンズ、８はマスク、９は対物レンズ、１０はノズルプレート材料、１１はＸ−Ｙテーブルである。
【００２２】
レーザー発振器１から出射したレーザー光Ｌは、第１ミラー２、第２ミラー３及び第３ミラー４を経て、フィールドレンズ７及び所望の開口を形成するマスク８を透過した後、対物レンズ９によりノズルプレート材料１０表面の被加工部に結像される。ここでは２枚のマスク８ａ、８ｂを重合させて構成しているが、本発明においてマスク８の枚数は複数枚であればよく、２枚に限定されない。また、ここでは一組の凸レンズであるフィールドレンズ７及び対物レンズ９によってテレセントリック光学系を構成しており、同時に多数の孔加工が可能となる。被加工部とは、レーザー光Ｌが照射されることにより加工が施されるノズルプレート材料１０の部位である。この結像されたレーザー光Ｌによりノズルプレート材料１０の被加工部に加工が施される。
【００２３】
第３ミラー４はレーザー光Ｌについては全反射するが、可視光については高い透過率を持つため、ＣＣＤカメラ５による観察が可能である。このため、被加工部への結像位置はＣＣＤカメラ５により確認され、Ｘ−Ｙテーブル１１を移動調整することにより位置調整される。
【００２４】
ノズルプレートを作成するための材料であるノズルプレート材料１０としては、レーザー光により容易にアブレーション可能な材料が用いられ、例えば、ポリイミド、ポリエチレンテレフタレート、ポリアミド、ポリサルフォン等の樹脂を好ましく用いることができる。
【００２５】
ここで、上記レーザー発振器１に用いられるレーザーはエキシマレーザーであることが好ましく、レーザー光Ｌによってノズルプレート材料１０の被加工部に貫通孔１００（図２（ｂ）参照）を形成する際、対物レンズ９の一次側に配置されるマスク８により形成される透過部８０の形状は、ノズルプレートのノズル孔の出口側の形状と同一形状とされ、本発明においては円形とされる。
【００２６】
ここで、本発明では、このように貫通孔１００のレーザー光Ｌの出口側の形状を円形としたものにおいて、該円の短径／長径を０．８以上１．０以下に規定する。なお、図３は、この貫通孔１００を形成する際の透過部８０の様子を示しているが、図中の長径及び短径の位置は透過部８０の形状により決まるものであり、図示する位置に限定されない。
【００２７】
このような透過部８０を通してレーザー光Ｌをノズルプレート材料１０に対して照射することにより貫通孔１００を形成することで、貫通孔１００のレーザー光Ｌの出口側の形状が、円形で、且つ、該円の短径／長径が０．８以上１．０以下とすると、それによって形成されるノズル孔から吐出されるインク滴の安定吐出速度限界が向上し、着弾精度を向上させることができる。なお、円とは、狭義には、１点からの距離が等しい点の集合と定義されるが、本発明における円とは、狭義の円（真円）に限らず楕円も含む。
【００２８】
また、インク滴の吐出速度は、高周波駆動により高速記録を行う上では速いことが望ましいが、吐出速度を速くするに従って、例えば周囲の環境温度や記録ヘッド自体の発熱によるインク粘度の変化、更にはインクのロット毎のスペックの微差等に起因して、ノズル欠や吐出曲がり等の吐出が不安定となるノズル孔が発生する割合が高くなる。インク滴の安定吐出速度限界とは、このようにノズル孔からインク滴を徐々に速度を速くして吐出を繰り返した際に、ノズル欠や吐出曲がり等の吐出が不安定となるノズル孔の数が記録ヘッドの全ノズル孔のうちの１０％となった時の吐出速度と定義する。
【００２９】
このインク滴の安定吐出速度限界の値は大きい程、実際に画像記録を行う際の吐出速度に対するマージンが大きくなることにより、インク滴を安定的に吐出することができるために好ましく、具体的には１０ｍ／ｓ以上、より好ましくは１２ｍ／ｓ以上あることが望まれる。貫通孔１００の出口側の形状を、円形で、且つ、該円の短径／長径を０．８以上１．０以下に規定することで、インク滴の安定吐出速度限界を１０ｍ／ｓ以上に向上させることができる。円の短径／長径が０．８以上１．０以下の範囲を外れると、安定吐出速度限界を１０ｍ／ｓ以上とすることが難しくなる。円の短径／長径は、より好ましくは、０．９８以上１．０以下とすることである。
【００３０】
ノズルプレート材料１０にレーザー光を用いて貫通孔１００を形成するに先立って、図２（ａ）に示すようにノズルプレート材料１０の表面（インク滴が吐出される側）に撥インク膜１２を被覆形成し、ノズルプレート材料１０の表面に撥インク性を付与しておくことが好ましい。
【００３１】
撥インク膜１２としては、ノズルプレート材料１０の表面に撥インク性を付与し得ると共に、上述したようにレーザー光により容易に除去されるものであれば任意であり、例えば含フッ素樹脂溶液をコーティングする方法、含フッ素樹脂分散液をコーティングした後、加熱溶融処理を施す方法等により形成することができる。撥インク膜１２の膜厚は、０．１〜０．５μｍ程度が好ましい。
【００３２】
かかる撥インク膜１２の表面側には、貫通孔１００の形成に先立って、更に保護部材１３を貼付しておくことが、貫通孔１００を形成する際の撥インク膜１２の損傷を防止し、良好に加工できるようにする観点から好ましい。保護部材１３としては、粘着テープ類が挙げられる。
【００３３】
粘着テープ類としては、基材としてポリエチレンテレフタレート、ポリイミド等の樹脂を使用し、粘着剤としてゴム系粘着剤等を塗布したものを使用することができる。
【００３４】
このような保護部材１３の厚みは、５０μｍ以上２００μｍ以下とすることが好ましい。保護部材１３は、通常、ロール状に巻かれた状態のものを使用時に巻き解いていくため、５０μｍ未満では、強度が弱すぎて、取り扱い性が悪いと共に、巻き解いた際に皺やスジを発生させる問題がある。また、２００μｍを越えるようなものでは、保護部材１３がカールしてしまい、やはり取り扱い性が悪いと共に、後述するアクチュエータ基板Ｂに接着する際の密着性に劣るようになり、作業性が低下する。より好ましくは、７５μｍ以上１５０μｍ以下とすることである。
【００３５】
撥インク膜１２及び保護部材１３を有するノズルプレート材料１０に貫通孔１００を形成する場合、それら撥インク膜１２及び保護部材１３の形成側とは反対側からレーザー光Ｌを照射するが、この場合、図２（ｂ）に示すように、ノズルプレート材料１０及び撥インク膜１２を貫通させるが、保護部材１３を貫通させない程度の孔加工を行う。
【００３６】
次いで、以上のようにして貫通孔１００を形成したノズルプレート材料１０に対して、マスク８により開口形状を可変させることによりテーパー部の加工を行うことができる。マスク８は、ここでは２枚のマスク８ａ、８ｂを重合させて構成しているが、本発明においてマスク８の枚数は複数枚であればよく、２枚に限定されない。テーパー部は、図１に示すように、２枚のマスク８ａ、８ｂを重合配置させ、互いの開口の重なりによって透過部を形成し、それぞれのマスクを移動させてそれらの重合度合いを変化させて透過部の形状を変化させることによって加工する。
【００３７】
図４は、マスク８の移動機構の概略構成を示す平面図である。このマスク８は、２枚のマスク８ａ、８ｂを重合させて構成しているが、各マスク８ａ、８ｂには、例えば長さ６００μｍ、幅１３０μｍの長円形状を呈するそれぞれ複数の開口、ここでは２つの開口８１ａ、８２ａと８１ｂ、８２ｂとがそれぞれ形成されている。なお、この開口の数はノズルプレート材料１０に対して一度に加工される数であり、その数は図示する２つに限定されるものではない。
【００３８】
各マスク８ａ、８ｂの一端は、それぞれ支持枠８３ａ、８３ｂに取り付けられている。これら支持枠８３ａ、８３ｂは、図示しないモータによって回動する螺子杆８４ａ、８４ｂと螺合しており、モータの駆動によりそれぞれガイドレール８５ａ、８５ｂに沿って、図中の矢印で示すように開口８１ａ、８２ａ、８１ｂ、８２ｂの長さ方向に沿って互いに接離する方向に相対的にスライド移動可能に構成され、これにより開口８１ａ、８２ａと８１ｂ、８２ｂとの重合によって形成される透過部８０の面積を可変としている。
【００３９】
テーパー部を形成するには、まず、透過部８０の面積が貫通孔１００の面積と対応するようにマスク８ａ、８ｂの重合度合いが調整されて、上述したように貫通孔１００が形成された後、マスク８ａ、８ｂをその重合度合いを大きくする方向に若干移動させることにより透過部８０の面積を若干大きくし、貫通孔１００が形成されているノズルプレート材料１０の被加工部に対してレーザー光Ｌを照射する。これにより最初に形成された貫通孔１００よりも若干大径の穴１００ａが形成される（図５（ａ））。
【００４０】
次いで、マスク８ａ、８ｂの重合度合いを更に大きくし、透過部８０の面積を更に大きくし、同じくノズルプレート材料１０の被加工部に対してレーザー光Ｌを照射する。これにより上記穴１００ａよりも若干大径の穴１００ｂが形成される（図５（ｂ））。
【００４１】
これを同様に繰り返すことにより、貫通孔１００に連続するテーパー部２００が形成される（図５（ｃ））。このテーパー部２００の形成に際しては、既に貫通孔１００が形成されているため、レーザーが同じ出力である限り、テーパー部２００を加工する際のレーザー光Ｌが貫通孔１００の出口１０２の加工精度に影響を及ぼすおそれはない。
【００４２】
また、テーパー部２００は、図示するように階段状に形成されるものに限らず、透過部８０の面積の時間変化を一定にすることにより、断面が滑らかな漏斗状に形成することもできる。
【００４３】
以上のようにして貫通孔１００及びテーパー部２００が形成された後、保護部材１３を剥離すると、貫通孔１００がノズル孔ａとされたノズルプレートＡが作成される。
【００４４】
作成されたノズルプレートＡは、ノズル孔ａに対応する複数のインク室ｂが形成されたアクチュエータ基板Ｂの前端面Ｂ１に接着され、これによりインクジェット記録ヘッドＨが作成される（図６）。アクチュエータ基板Ｂは、ここではインク室ｂの側壁をせん断変形させることによりインク室ｂ内の容積を変化させ、そのとき発生する圧力によってインク室ｂ内のインクをインク滴としてノズル孔ａから吐出するものを例示しているが、インク室ｂ内のインクをノズル孔ａからインク滴として吐出可能であればいかなる構造であってもよい。
【００４５】
なお、以上の説明では、ノズルプレート材料１０に貫通孔１００を形成した後、テーパー部２００を加工するようにしたが、逆にテーパー部２００を形成した後に貫通孔１００を形成するようにしてもよい。
【００４６】
ノズルプレート材料１０は、貫通孔１００を形成する際の被加工部の厚みｄ（図２（ｂ）参照）が７５μｍ以上１５０μｍ以下の厚みを有していることが好ましい。
【００４７】
エキシマレーザーは、レーザー光が必ずしも一定の方向に出ず、パルス毎に方向が微妙に揺らいでいる。また、発光強度分布もパルス毎に揺らいでいる。本発明者の検討したところによると、この揺らぎがノズルプレート製造の際のノズル出口側の加工精度に影響を与えていることがわかっている。
【００４８】
すなわち、ノズルプレート材料１０に対して一度にｎ個のノズルをｍ回に分けて加工する場合、ｎ個毎にノズルの軸が少しばらついた加工となる。厳密にいえば、ｎ個の中でも精度は一定ではなく、このようなノズルプレートを有するインクジェット記録ヘッドにより画像記録を行うと、画像品質が悪くなる。
【００４９】
これは以下の理由によるものと考えられる。つまり、エキシマレーザーにより加工された孔の断面を見ると、光のエネルギー密度が大きければ、レーザー光の入射側（ノズル入口）と抜け側（ノズル出口）の孔径は近くなり、逆の場合は、入射側に比べて抜け側の径は小さく、テーパー角としては大きな値となる。このとき、レーザー光の方向や強度分布が揺らぐと、加工毎に右側のテーパーが小さかったり、その逆であったりすることとなる。例えば右側のテーパーが小さければ、図７に示すように、結果として軸が右に倒れたことと同じとなり、ノズル出口側の加工精度を低下させ、射出されるインク滴の曲がりが発生して着弾精度が悪化する。
【００５０】
エキシマレーザーは、１〜３ｍｒａｄ（＝１ｍ進むと１〜３ｍｍ広がる）程度の広がり角を持っており、図８に示すように平行光成分Ｐだけからなるわけではない。広がり角の大きい部分θに由来する光は、ノズルプレート材料に当たった後、ノズル孔を掘り進む際、右もしくは左側のテーパー角に非対称に影響し、その成分の揺らぎはすぐに実質的なノズル軸に影響する。
【００５１】
θ成分は、対物レンズのより周囲を通過する部分を含むため、収差が大きく不均一になり易い。さらに平行光成分Ｐだけに比べ、使用されるレーザー光の範囲が図示ＡからＢと広い範囲の影響を受けるため、変動し易くなる。レーザー光が平行光成分Ｐのみであれば、初期の光学的な調整がしっかりなされている限り角度のばらつきは小さいが、上述の通りエキシマレーザーには広がり角の大きい部分θの成分も含むため、これがノズル出口側の加工精度を低下させ、このノズルプレートを有するインクジェット記録ヘッドにより記録形成される画像の品質を低下させてしまうと考えられる。
【００５２】
しかし、ノズルプレート材料１０の被加工部の厚みｄが７５μｍ以上１５０μｍ以下とすると、ここに貫通孔１００を形成すると、エキシマレーザーのレーザー光Ｌのうち、対物レンズ９の略中央部を通過して被加工部に対して略平行に入射する対称で比較的光量の安定したレーザー光Ｌ１の寄与が大きくなり、反面、対物レンズ９の収差の大きい部分を経由し、光量が不安定で斜めから入射するレーザー光Ｌ２は、貫通孔１００の入口１０１付近で蹴られて出口１０２付近までは届きにくいため、貫通孔１００先端の出口１０２部分の加工精度を高めることができる。その結果、この貫通孔１００をノズル孔とするインクジェット記録ヘッドから吐出されるインクの着弾精度を高めることができ、また、これにより記録形成される画像の品質を向上させることができる。
【００５３】
ノズルプレート材料１０の被加工部の厚みｄが７５μｍ未満であると、斜めから入射するレーザー光Ｌ２が貫通孔１００の入口１０１で蹴られる割合が少なくなり、出口１０２側まで届いてしまうため、ノズル孔の出口側の加工精度が劣るようになり、これにより記録形成される画像品質も低下し易くなる。また、１５０μｍを越える厚さでは、加工時間が長くなると共に、厚さ方向でピントがぼけることによる形状劣化が発生し易くなる。
【００５４】
更に、ノズルプレート材料１０が十分な厚みを有している場合には、テーパー部２００を形成する際、最初に、貫通孔１００を形成するための被加工部の厚みｄが７５μｍ以上１５０μｍ以下となる厚みを残してテーパー部の一部２０１を形成し（図９（ａ））、その後、上記被加工部に貫通孔１００を形成し（図９（ｂ））、更にその後、残りのテーパー部を形成することによりテーパー部２００を完成させる（図９（ｃ））ようにしてもよい。
【実施例】
【００５５】
（実施例１）
ノズルプレート材料として、厚さ７５μｍの６枚のポリイミド樹脂シートを用意し、それぞれ長孔が形成された２枚のマスクの重なり度合いを変化させることにより透過部を変化させ、エキシマレーザー（λ＝２４８ｎｍ）を用いて、貫通孔の出口側形状を、円形で、且つ、短径／長径が表１に記載の通りとなるようにそれぞれ２５６個の貫通孔とそれに連続するテーパー部を形成し、これをノズル孔とするノズルプレートを作成した。
【００５６】
なお、各ノズルプレート材料に対する加工条件は、貫通孔の出口側の短径／長径以外はすべて同一とした。
【００５７】
得られたノズルプレートを、２５６個のインク室を有し、その側壁を分極されたＰＺＴにより構成してなるアクチュエータ基板の前端面に接着剤を用いて接着し、インクジェット記録ヘッドＡ〜Ｆを作成した。
【００５８】
得られた各記録ヘッドＡ〜Ｆについて、駆動電圧を徐々に大きくして吐出速度を上げていき、各記録ヘッドの安定吐出速度限界を測定した。その結果を表１に示す。
【００５９】
【表１】
2005153260.tif 000003
【００６０】
（実施例２）
ノズルプレート材料として、厚さ７５μｍの７枚のポリイミド樹脂シートを用意し、各ノズルプレート材料の片面に、表２に示す通りの厚みを有する保護部材をそれぞれ貼着した後、それぞれ長孔が形成された２枚のマスクの重なり度合いを変化させることにより透過部を変化させて、その保護部材の貼着面と反対面にそれぞれエキシマレーザー（λ＝２４８ｎｍ）を用いて貫通孔の出口側形状が円形で、且つ、短径／長径が、すべて上記実施例１の記録ヘッドＥの場合と同様の０．９８（短径：２６．７０μｍ、長径：２７．１５μｍ）となるようにそれぞれ２５６個の貫通孔とそれに連続するテーパー部を形成し、これをノズル孔とするノズルプレートを作成した。
【００６１】
なお、各ノズルプレート材料に対する加工条件は、保護部材の厚み以外はすべて同一とした。
【００６２】
また、保護部材は、ロール状に巻回されたものを一旦巻き解いた状態のものをそれぞれ使用した。
【００６３】
得られた各ノズルプレートを、２５６個のインク室を有し、その側壁を分極されたＰＺＴにより構成してなるアクチュエータ基板の前端面に接着剤を用いて接着し、それぞれインクジェット記録ヘッドＥ１〜Ｅ７を作成した。
【００６４】
得られた各記録ヘッドＥ１〜Ｅ７を用いて、同一の駆動条件で記録媒体（コニカ社製「ＱＰペーパー」）上にベタ画像を形成し、その濃度ムラについて以下の基準に基づいて目視評価した。その結果を表２に示す。
【００６５】
◎：全く濃度ムラは見られない
○：ほとんど濃度ムラは見られない
△：わずかに濃度ムラがあるが、画質上問題なし
×：濃度ムラが目立つ
【００６６】
【表２】
2005153260.tif 000004
【００６７】
なお、保護部材の厚みが４０μｍよりも薄くなると、保護部材自体の強度が弱く、ノズルプレート材料に貼着する際に、シワやスジの発生が見られるようになり、また、厚みが２２０μｍを越えるようになると、ロール状に巻かれたときのカールの癖が強く残るようになってノズルプレート材料との密着性に劣るようになり、いずれの場合もノズルプレート材料との貼着作業に注意を要するようになった。厚みが４０μｍ以上２２０μｍ未満では、このようなことは見られず、保護部材の取り扱い性は極めて良好であった。
【図面の簡単な説明】
【００６８】
【図１】レーザー穿孔装置の一例を示す概略図
【図２】（ａ）貫通孔を形成する前のノズルプレー材料の断面図、（ｂ）貫通孔を形成したノズルプレー材料の断面図
【図３】貫通孔を形成する際の透過部の様子を示す平面図
【図４】マスクの移動機構の概略構成を示す平面図
【図５】（ａ）〜（ｃ）はテーパー部の製造方法の一例を示す工程説明図
【図６】インクジェット記録ヘッドの一例を示す分解斜視図
【図７】レーザー光により貫通孔を形成したノズルプレートの断面図
【図８】エキシマレーザーによる加工状況を示す模式図
【図９】（ａ）〜（ｃ）はテーパー部の製造方法の他の例を示す工程説明図
【符号の説明】
【００６９】
Ａ：ノズルプレート
ａ：ノズル孔
Ｂ：アクチュエータ基板
Ｂ１：前端面
ｂ：インク室
Ｈ：インクジェット記録ヘッド
８：マスク
８０：透過部
１０：ノズルプレート材料
１００：貫通孔
２００：テーパー部
【図１】
2005153260.tif 000005
【図２】
2005153260.tif 000006
【図３】
2005153260.tif 000007
【図４】
2005153260.tif 000008
【図５】
2005153260.tif 000009
【図６】
2005153260.tif 000010
【図７】
2005153260.tif 000011
【図８】
2005153260.tif 000012
【図９】
2005153260.tif 000013